(57)【要約】【課題】  従来技術の難点を解消し、光学材料分野における波長の短波長への変遷と透明性への要求、或いは、電気・電子材料分野における高速化と高密度化への要求に対応し、側鎖に新規な脂環骨格を導入した新たなビニルエーテル重合体を提供する。【解決手段】  本発明の新規な脂環式ビニルエーテル重合体は、式［１］    【化１３】                                                          2005113049.tif 000014      （mは０又は１を示し、nは１０〜１０,０００の整数を示す。）    で表されることを特徴とするか、又は、式［２］    【化１４】2005113049.tif 000015      （ｐ及びｑは０以上の整数を示し、ｐ＋ｑ＝１０〜１０,０００である。）    で表されることを特徴とするか、或いは、式［３］    【化１５】2005113049.tif 000016      （mは０又は１を示し、ｐ、ｑは０以上の整数を示し、ｐ＋ｑ＝１０〜１０,０００である。）で表されることを特徴とする。【選択図】        なし【特許請求の範囲】
【請求項１】
式［１］
【化１】
2005113049.tif 000011
（mは０又は１を示し、nは１０〜１０,０００の整数を示す。）
で表されることを特徴とする新規な脂環式ビニルエーテル重合体。
【請求項２】
式［２］
【化２】
2005113049.tif 000012
（ｐ及びｑは０以上の整数を示し、ｐ＋ｑ＝１０〜１０,０００である。）
で表されることを特徴とする新規な脂環式ビニルエーテル重合体。
【請求項３】
式［３］
【化３】
2005113049.tif 000013
（mは０又は１を示し、ｐ、ｑは０以上の整数を示し、ｐ＋ｑ＝１０〜１０,０００である。）
で表されることを特徴とする新規な脂環式ビニルエーテル重合体。
【発明の詳細な説明】
【技術分野】
【０００１】
本発明は、新規な脂環式ビニルエーテル重合体に関し、更に詳しくは、光学材料、電気・電子材料用樹脂に好適な、側鎖に脂環骨格を有する新規な脂環式ビニルエーテル重合体に関するものである。
【背景技術】
【０００２】
近年、ジシクロペンタジエンの誘導体としてのアクリレート類やエポキシ類について、光学材料分野においては透明性樹脂、接着剤、コーティグ及び光導波路用樹脂として、又、レジスト分野においてはエッチング性が高く、微細なパターンを精度良く形成できるフォトレジスト用樹脂として、その用途が検討されている。
【０００３】
一般に、ジシクロペンタジエンの誘導体としてのアクリレート類は、脂環骨格を有するために剛直な構造や透明性を有しており、このようなアクリレート類については、例えば特許文献１や特許文献２に、トリシクロペンタデカンジメタノールとアクリル酸及びメタアクリル酸のエステル化物であるジメチロールトリシクロペンタデカンジ（メタ）アクリレートのラジカル重合体やその製造方法が記載されている。
【０００４】
又、上記のジメチロールトリシクロペンタデカンジ（メタ）アクリレートのラジカル重合体の用途としては、例えば特許文献３に、寸法安定性、耐熱性、透明性に優れる成型品を製造可能な光硬化性樹脂組成物が記載されている。
【０００５】
しかしながら、上記のようなアクリル系モノマーに関しては、皮膚刺激性や臭気性が強く、作業性、環境上の問題があること、及び、アクリル系化合物は吸湿性を有するために、樹脂材料として使用する際には寸法安定性に問題あることがますます指摘されるようになり、このようなアクリル系化合物の欠点を改善しようとする中で、ビニルエーテル系化合物及びこれらの重合体が注目されるようになった。
【０００６】
例えば、ビニルエーテル系化合物の重合体としては、特許文献４に、光学用成型品として、ポリ（ネオペンチルビニルエーテル）、或いは、このポリマーと、側鎖に環状飽和炭化水素、例えばノルボルニル基、ジメタノデカヒドロナフチル基等の基本骨格を有するビニルエーテルポリマーとのブレンド品が、ガラス転移点がそれぞれ１２５℃、１４０℃近くあり、複屈折が極めて低く、光透過性に優れ、且つ、吸水率が低いことが記載されている。
【０００７】
又、特許文献５には、光学用成型品として、例えば側鎖に環状飽和炭化水素、例えばノルボルニル基、ジメタノデカヒドロナフチル基等の基本骨格を有するビニルエーテルポリマーが、ガラス転移点が１０５℃乃至１６２℃近くあり、複屈折が極めて低く、光透過性に優れ、且つ、吸水率が低いことが開示されている。
【０００８】
更に、特許文献６には、脂環式炭化水素、例えばアダマンタン環、ノルボルナン環、トリシクロデカン環等を有するビニルエーテル化合物を単独重合して得られる、耐エッチング性に優れ、微細なパターンを精度良く形成できるフォトレジスト用高分子化合物が開示されている。
【０００９】
ところが、側鎖にノルボルナン、トリシクロデカン等の基本骨格を有する上記のビニルエーテルポリマーは、ガラス転移点が高いため、光透明性を有する光学材料に用いられているが、近年の光学材料分野における波長の短波長への変遷と透明性への要求、或いは、電気・電子材料分野における高速化と高密度化に対応するには、更に、単分散に近いポリマー等への改良が望まれている。
【特許文献１】特開昭６１−１７４２０８号公報
【特許文献２】特開平０１−１６８７１２号公報
【特許文献３】特開平１０−１２０７３９号公報
【特許文献４】特開平０１−１０２５０１号公報
【特許文献５】特開平０１−１０２５０２号公報
【特許文献６】特開２００３−１６０６１２号公報
【発明の開示】
【発明が解決しようとする課題】
【００１０】
本発明は、上記のような従来技術の難点を解消し、光学材料分野における波長の短波長への変遷と透明性への要求、或いは、電気・電子材料分野における高速化と高密度化への要求に対応し、側鎖に新規な脂環骨格を導入した新たなビニルエーテル重合体を提供することを目的とする。
【課題を解決するための手段】
【００１１】
本発明者は、上記の課題を解決すべく鋭意検討した結果、側鎖に新規な脂環骨格、即ち、特定のトリシクロデカン或いはペンタシクロペンタデカン骨格を有するビニルエーテル重合体が、疎水性が高いため、吸湿性が低く、寸法安定性に優れ、又、その嵩高さから、耐熱性、ビニルエーテル基による金属等への優れた密着性が期待でき、且つ、単分散に近い樹脂であることを見い出し、更に研究を重ねて新規な脂環式ビニルエーテル重合体を開発し、本発明を完成させた。
【００１２】
即ち、本発明は、式［１］
【００１３】
【化４】
2005113049.tif 000002
（mは０又は１を示し、nは１０〜１０,０００の整数を示す。）
で表されることを特徴とする新規な脂環式ビニルエーテル重合体を提供する。
【００１４】
又、本発明は、式［２］
【００１５】
【化５】
2005113049.tif 000003
（ｐ及びｑは０以上の整数を示し、ｐ＋ｑ＝１０〜１０,０００である。）
で表されることを特徴とする新規な脂環式ビニルエーテル重合体を提供する。
【００１６】
更に又、本発明は、式［３］
【００１７】
【化６】
2005113049.tif 000004
（mは０又は１を示し、ｐ、ｑは０以上の整数を示し、ｐ＋ｑ＝１０〜１０,０００である。）
で表されることを特徴とする新規な脂環式ビニルエーテル重合体を提供する。
【発明の効果】
【００１８】
本発明により、光学、電気・電子材料用樹脂として有用な、側鎖に特定のトリシクロデカン、及びペンタシクロペンタデカン骨格を有する新たな脂環式ビニルエーテルを重合して新規な脂環式ビニルエーテル重合体を提供することが可能となる。
【発明を実施するための最良の形態】
【００１９】
式［１］〜［３］で表される本発明の脂環式ビニルエーテル重合体のためのモノマーとなる脂環式ビニルエーテル類としては、特に制限はなく、ビニル基交換等、公知の合成方法により得られるものを採用することができるが、例えば下式で示されるものが用いられる。
【００２０】
【化７】
2005113049.tif 000005
【００２１】
【化８】
2005113049.tif 000006
【００２２】
【化９】
2005113049.tif 000007
【００２３】
【化１０】
2005113049.tif 000008
【００２４】
【化１１】
2005113049.tif 000009
上記の脂環式ビニルエーテル類の製造は、効率面から無置換のアセチレンを用いる方法によることが望ましい。即ち、例えば、前駆体のアルコールを、塩基性化合物である水酸化カリウム、水酸化ナトリウム等のアルカリ金属化合物の存在下、反応溶媒として極性非プロトン溶媒である１,３−ジメチルイミダゾリジノン等を導入し、減圧下にて１００〜２００℃の温度で反応させ、得られた反応液を所定の反応容器に導入し、アセチレン雰囲気下に１００〜２００の温度で反応させ、反応液を回収してから溶媒を留去し、抽出、精製等することにより原料モノマーを得ることができる。
【００２５】
更に具体的には、上記の脂環式ビニルエーテル類のうち、例えば、式［４］で表されるトリシクロデカンビニルエーテルは、式［９］に示されるトリシクロデカンモノオールと無置換のアセチレンにより、以下のようにして製造することができる。
【００２６】
【化１２】
2005113049.tif 000010
上記の原料（脂環式ビニルエーテル類）により、本発明の新規な脂環式ビニルエーテル重合体を製造するための方法としては特に制限はなく、カチオン重合等、公知の合成方により製造できるが、重合度の制御が容易で、且つ、単分散に近い重合体が得られることから、リビングカチオン重合法を用いることが望ましい。
【００２７】
例えば、公知のビニルエーテル重合体の製造法に準じて、対応するビニルエーテルモノマーを不活性雰囲気中で硫酸等のプレンステツド酸や三フツ化ホウ素、四塩化チタン等のルイス酸を開始剤とする、通常のカチオン重合により高分子量化させることができる。重合の反応溶媒としては、通常のカチオン重合に用いられる溶媒、例えばトルエンや塩化メチレン或いは塩化メチレン／ヘキサン混合溶媒等が用いられる。
【００２８】
反応温度は、通常−１００℃程度から３０℃の範囲であるが、高分子量の脂環式ビニルエーテル重合体を得るためには、開始剤濃度を下げ、−３０℃以下の低温で重合させるのが良い。尚、カチオン共重合の場合には、第３のコモノマーとして、更に炭素数４以下の低級アルキルビニルエーテルを添加することができる。
【００２９】
上記重合反応により、重合体は塊状若しくは溶媒に溶解或いは分散した形で得られるが、必要に応じてメタノール等の貧溶媒に注ぐことによって、未反応のモノマーや、低重合度のオリゴマー、分散剤等を除去することができる。
【００３０】
具体的には、例えば、上記の原料（脂環式ビニルエーテル類）にトルエンを加えて、系内の温度が−３０℃に達した時点で、塩化水素のトルエン溶液及び塩化亜鉛のジエチルエーテル溶液を添加し、重合を開始し、分子量を時間の経過に応じてゲルパーミエーションクロマトグラフィー（ＧＰＣ）でモニタリングし、最後に系内にアンモニア／メタノール溶液を加えて、重合を停止させる。反応後は混合溶液中にトルエンを加え希釈し、食塩水溶液で洗浄し、溶媒を除去させ、その後に残留物をＴＨＦ（テトラヒドロフラン）に溶解させ、メタノール溶液中に再沈澱させ、濾過し、減圧乾燥させて、目的とする重合体が得ることができるのである。
【００３１】
以下に実施例を挙げて詳細に説明するが、本発明は、その要旨を超えない限り、以下の実施例に限定されるものではない。
下記の実施例中、「数平均分子量（以下、Ｍｎと略す）」及び「分子量分布（重量平均分子量と数平均分子量の比、以下、Ｍｗ／Ｍｎと略す）」は、ゲルパーミエーションクロマトグラフィー（ＧＰＣ）を用いた標準ポリスチレン換算法により算出した。
【００３２】
参考例１
トリシクロデカンモノメチルビニルエーテルの合成
ガラス製フラスコにトリシクロデカンモノメタノール２０５.６６ｇ（１.２４mol）、水酸化カリウム７.５６ｇ（１０mol%）、１,３−ジメチルイミダゾリジノン（ＤＭＩ） ４５４.３５ｇを導入し、減圧下（１２mmHg）、１２０℃で反応させた。この反応液をステンレス製オートクレーブに導入し、０.０２ＭＰaのアセチレン雰囲気下、１４０℃で５時間反応させた。反応液を回収、溶媒を留去した後、残渣をヘキサン／メタノール／水で抽出し、ヘキサン相を回収した。ヘキサン相を無水硫酸ナトリウムで乾燥、濾別し、減圧乾燥することにより粗トリシクロデカンモノメチルビニルエーテル１６０.０１ｇを得た。更に、蒸留精製を行って、目的のトリシクロデカンモノメチルビニルエーテル１３９.８９ｇを得た。
【００３３】
参考例２
トリシクロデカンビニルエーテルの合成
ガラス製フラスコにトリシクロデカンモノオール１３７.００ｇ（０.９０mol）、水酸化カリウム５.５ｇ（１０mol%）、１,３−ジメチルイミダゾリジノン（ＤＭＩ）５００ｇを導入し、減圧下（４０mmHg）、１２０℃で反応させた。この反応液をステンレス製オートクレーブに導入し、０.０２ＭＰaのアセチレン雰囲気下、１４０℃で５時間反応させた。反応液を回収、溶媒を留去した後、残渣をトルエン／水で抽出し、トルエン相を回収した。トルエン相を無水硫酸ナトリウムで乾燥、濾別し、減圧乾燥することにより粗トリシクロデカンビニルエーテル１４３.８０ｇを得た。更に、蒸留精製を行って、目的のトリシクロデカンビニルエーテル１１６.７０ｇを得た。
【００３４】
参考例３
トリシクロデセンビニルエーテルの合成
ガラス製フラスコにトリシクロデセンモノオール２００.００ｇ（１.３３mol）、水酸化カリウム７.２ｇ（１０mol%）、１,３−ジメチルイミダゾリジノン（ＤＭＩ）５００ｇを導入し、減圧下（４０mmHg）、１２０℃で反応させた。この反応液をステンレス製オートクレーブに導入し、０.０２ＭＰaのアセチレン雰囲気下、１４０℃で６時間反応させた。反応液を回収、溶媒を留去した後、残渣をヘキサン／水で抽出し、ヘキサン相を回収した。ヘキサン相を無水硫酸ナトリウムで乾燥、濾別し、減圧乾燥することにより粗トリシクロデセンビニルエーテル２１１.００ｇを得た。更に、蒸留精製を行って、目的のトリシクロデセンビニルエーテル１７０.５０ｇを得た。
【００３５】
参考例４
ペンタシクロペンタデカンモノビニルエーテルの合成
ガラス製フラスコにペンタシクロペンタモノオール１８５.００ｇ（０.８５mol）、水酸化カリウム４.７６ｇ（１０mol%）、Ｎ−メチルピロリドン（ＮＭＰ） ５００ｇを導入し、減圧下（４０mmHg）、１２０℃で反応させた。この反応液をステンレス製オートクレーブに導入し、０.０２ＭＰaのアセチレン雰囲気下、１４５℃で５時間反応させた。反応液を回収、溶媒を留去した後、残渣をヘキサン／メタノール／水で抽出し、ヘキサン相を回収した。ヘキサン相を無水硫酸ナトリウムで乾燥、濾別し、減圧乾燥することにより粗ペンタシクロペンタデカンモノビニルエーテル３９.０６ｇを得た。更に、蒸留精製を行って、目的のペンタシクロペンタデカンモノビニルエーテル２０.２８ｇを得た。
【実施例１】
【００３６】
トリシクロデカンモノメチルビニルエーテル重合体の合成
三方活栓を取り付けたガラス容器内を窒素置換した後、窒素ガス雰囲気下で加熱することにより、ガラス容器内の吸着水を除去した。系を室温に戻した後、トリシクロデカンモノメチルビニルエーテル５．０mmol及びトルエン５．０mlを加え、系中の温度が−３０℃に達したところで塩化水素（２．５×１０−２mmol）のトルエン溶液及び塩化亜鉛（２．５×１０−３mmol）のジエチルエーテル溶液を添加して重合を開始した。分子量を時間の経過に応じてＧＰＣを用いてモニタリングし、系中に３．０wt％のアンモニア／メタノール溶液を加えることにより重合反応の停止を行った。反応を終えた混合溶液中にトルエンを加え希釈し、１０wt%食塩水溶液で３回洗浄し溶媒を除去した。その後残留物をテトラヒドロフラン（ＴＨＦ）に溶解させ、メタノール溶液中で再沈殿したものを濾過し、減圧乾燥させて目的物であるトリシクロデカンモノメチルビニルエーテル重合体０．８ｇを得た。
【００３７】
回収した重合体のＭｎは２.２×１０4 、Ｍｗ／Ｍｎは１.１であり、Ｔｇは６５℃であった。又、トリシクロデカンモノメチルビニルエーテルの1H−ＮＭＲ分析において６.４ｐｐｍに観察されるエーテル酸素に隣接したビニル水素のシグナルが重合後消失することから、トリシクロデカンモノメチルビニルエーテル重合体が生成していることが支持された。
【実施例２】
【００３８】
トリシクロデカンビニルエーテル重合体の合成
三方活栓を取り付けたガラス容器内を窒素置換した後、窒素ガス雰囲気下で加熱することにより、ガラス容器内の吸着水を除去した。系を室温に戻した後、トリシクロデカンビニルエーテル５６．１mmol及びトルエン５５．０mlを加え、系中の温度が−３０℃に達したところで塩化水素（３．０×１０−２mmol）のトルエン溶液及び塩化亜鉛（７．０×１０−３mmol）のジエチルエーテル溶液を添加して重合を開始した。分子量を時間の経過に応じてＧＰＣを用いてモニタリングし、系中に３．０wt％のアンモニア／メタノール溶液を加える事により重合反応の停止を行った。反応を終えた混合溶液中にトルエンを加え希釈し、１０wt%食塩水溶液で３回洗浄し溶媒を除去した。その後残留物をTHFに溶解させ、メタノール溶液中で再沈殿したものを濾過し、減圧乾燥させて目的物であるトリシクロデカンビニルエーテル重合体８．４ｇを得た。
【００３９】
回収した重合体のＭｎは１.８×１０５ 、Ｍｗ／Ｍｎは１.２であり、Ｔｇは１０８℃であった。又、トリシクロデカンビニルエーテルの1H−ＮＭＲ分析において６.４ｐｐｍに観察されるエーテル酸素に隣接したビニル水素のシグナルが重合後消失することから、トリシクロデカンビニルエーテル重合体が生成していることが支持された。
【実施例３】
【００４０】
シデカノールビニルエーテル重合体の合成
三方活栓を取り付けたガラス容器内を窒素置換した後、窒素ガス雰囲気下で加熱することにより、ガラス容器内の吸着水を除去した。系を室温に戻した後、シデカノールビニルエーテル８．０mmol及びトルエン８．０mlを加え、系中の温度が−３０℃に達したところで塩化水素（４．０×１０−２mmol）のトルエン溶液及び塩化亜鉛（４．０×１０−３mmol）のジエチルエーテル溶液を添加して重合を開始した。分子量を時間の経過に応じてＧＰＣを用いてモニタリングし、系中に３．０wt%のアンモニア／メタノール溶液を加える事により重合反応の停止を行った。反応を終えた混合溶液中にトルエンを加え希釈し、１０wt%食塩水溶液で３回洗浄し溶媒を除去した。その後残留物をTHFに溶解させ、メタノール溶液中で再沈殿したものを濾過し、減圧乾燥させて目的物であるシデカノールビニルエーテル重合体１．１ｇを得た。
【００４１】
回収した重合体のＭｎは２.２×１０4、Ｍｗ／Ｍｎは１.１であり、Ｔｇは１００℃であった。又、シデカノールビニルエーテルの1H−ＮＭＲ分析において６.３ｐｐｍに観察されるエーテル酸素に隣接したビニル水素のシグナルが重合後消失することから、シデカノールビニルエーテル重合体が生成していることが支持された。
【実施例４】
【００４２】
ペンタシクロペンタデカンモノビニルエーテル重合体の合成
三方活栓を取り付けたガラス容器内を窒素置換した後、窒素ガス雰囲気下で加熱することにより、ガラス容器内の吸着水を除去した。系を室温に戻した後、ペンタシクロペンタデカンモノビニルエーテル３．９mmol及びトルエン３mlを加え、系中の温度が−３０℃に達したところで塩化水素（２．０×１０−２mmol）のトルエン溶液及び塩化亜鉛（２．０×１０−３mmol）のジエチルエーテル溶液を添加して重合を開始した。ＧＰＣを用いてモニタリングし、系中に３wt%のアンモニア／メタノール溶液を加える事により重合反応の停止を行った。反応を終えた混合溶液中にトルエンを加え希釈し、１０wt%食塩水溶液で３回洗浄し溶媒を除去した。その後残留物をTHFに溶解させ、メタノール溶液中で再沈殿したものを濾過し、減圧乾燥させて目的物であるペンタシクロペンタデカンモノビニルエーテル重合体０．８ｇを得た。
【００４３】
回収した重合体のＭｎは１.５×１０4、Ｍｗ／Ｍｎは１.５であり、Ｔｇは１６０℃であった。又、ペンタシクロペンタデカンモノビニルエーテルの1H−ＮＭＲ分析において６.２ｐｐｍに観察されるエーテル酸素に隣接したビニル水素のシグナルが重合後消失することから、ペンタシクロペンタデカンモノビニルエーテル重合体が生成していることが支持された。
【産業上の利用可能性】
【００４４】
本発明のビニルエーテル重合体は、側鎖に特定のトリシクロデカン或いはペンタシクロペンタデカン骨格を有し、疎水性が高いため、吸湿性が低く、寸法安定性に優れ、又、その嵩高さから、耐熱性、ビニルエーテル基による金属等への優れた密着性が期待でき、且つ、単分散に近い樹脂であるという優れたものである。
【手続補正書】
【提出日】平成15年10月30日(2003.10.30)
【手続補正１】
【補正対象書類名】明細書
【補正対象項目名】００４０
【補正方法】変更
【補正の内容】
【００４０】
トリシクロデセンビニルエーテル重合体の合成
三方活栓を取り付けたガラス容器内を窒素置換した後、窒素ガス雰囲気下で加熱することにより、ガラス容器内の吸着水を除去した。系を室温に戻した後、トリシクロデセンビニルエーテル８．０mmol及びトルエン８．０mlを加え、系中の温度が−３０℃に達したところで塩化水素（４．０×１０−２mmol）のトルエン溶液及び塩化亜鉛（４．０×１０−３mmol）のジエチルエーテル溶液を添加して重合を開始した。分子量を時間の経過に応じてＧＰＣを用いてモニタリングし、系中に３．０wt%のアンモニア／メタノール溶液を加える事により重合反応の停止を行った。反応を終えた混合溶液中にトルエンを加え希釈し、１０wt%食塩水溶液で３回洗浄し溶媒を除去した。その後残留物をTHFに溶解させ、メタノール溶液中で再沈殿したものを濾過し、減圧乾燥させて目的物であるトリシクロデセンビニルエーテル重合体１．１ｇを得た。
【手続補正２】
【補正対象書類名】明細書
【補正対象項目名】００４１
【補正方法】変更
【補正の内容】
【００４１】
回収した重合体のＭｎは２.２×１０4、Ｍｗ／Ｍｎは１.１であり、Ｔｇは１００℃であった。又、トリシクロデセンビニルエーテルの1H−ＮＭＲ分析において６.３ｐｐｍに観察されるエーテル酸素に隣接したビニル水素のシグナルが重合後消失することから、トリシクロデセンビニルエーテル重合体が生成していることが支持された。